АГЛОМЕРИРОВАННЫЕ ЦЕОЛИТОВЫЕ АДСОРБЕНТЫ, СПОСОБ ИХ ПОЛУЧЕНИЯ И ИХ ПРИМЕНЕНИЯ

1. Агломерированный цеолитовый адсорбент на основе кристаллов цеолита LSX со среднечисловым диаметром, находящимся в диапазоне от 0,1 мкм до 4 мкм и атомным отношением Si/Al=1,00±0,05, по меньшей мере 90% обмениваемых катионных центров которого заняты либо одними ионами бария, либо ионами бария и ионами калия, отличающийся тем, что его механическая прочность, измеренная способом Шелла серия SMS1471-74, адаптированным к агломератам, размером меньше 1,6 мм, больше или равна 2 МПа.
3
3
3
2. Агломерированный цеолитовый адсорбент по п.1, объем Дубинина которого больше или равен 0,200 см/г, предпочтительно больше или равен 0,220 см/г, более предпочтительно больше или равен 0,225 см/г.
3. Агломерированный цеолитовый адсорбент по п.1, обмениваемые центры которого, занятые калием, могут составлять до 1/3 обмениваемых центров, занятых ионами барий + калий, и возможное дополнение которых обеспечивается обычно ионами щелочных или щелочноземельных металлов, отличных от бария и калия.
4. Агломерированный цеолитовый адсорбент по п.1, содержащий связующее, инертное с точки зрения адсорбции, в содержании, меньшем или равном 20 мас.%, предпочтительно, 15 мас.% от общей массы агломерата.
5. Агломерированный цеолитовый адсорбент по п.1, имеющий распределение по размерам, дающее средний диаметр, находящийся в диапазоне от 0,3 мм до 1,6 мм.
6. Агломерированный цеолитовый адсорбент по п.1, общая степень обмена которого на один барий или на барий + калий больше или равна 95%.
7. Агломерированный цеолитовый адсорбент по п.1, потеря в пламени которого, измеренная при 900°С, находится в общем в интервале от 4,0 до 7,7%, предпочтительно от 4,7 до 6,7%.
8. Агломерированный цеолитовый адсорбент по п.1, среднечисловой диаметр кристаллов которого находится в диапазоне от 0,1 мкм до 4 мкм, предпочтительно от 0,1 мкм до 3 мкм, более предпочтительно от 0,1 мкм до 2 мкм.
9. Способ получения агломерированного цеолитового адсорбента по любому из предыдущих пунктов, включающий следующие стадии:
a) агломерацию кристаллов цеолита LSX с агломерирующим связующим, которое содержит, предпочтительно, по меньшей мере 80 мас.% цеолитизируемой(ых) глины(н) (цеолитизируемая часть) и, возможно, источник диоксида кремния, затем формование, сушку и прокаливание агломерированного порошка, при этом среднечисловой диаметр кристаллов цеолита LSX находится в диапазоне от 0,1 мкм до 4 мкм, предпочтительно от 0,1 мкм до 3 мкм, более предпочтительно от 0,1 мкм до 2 мкм,
b) цеолитизация указанной цеолитизируемой части связующего под действием основного щелочного раствора,
c) замещение по меньшей мере 90% обмениваемых центров продукта, полученного на стадии b), барием с последующей промывкой и сушкой продукта, обработанного таким образом,
d) возможно замещение по меньшей мере 33% обмениваемых центров продукта, полученного на стадии с), калием с последующей промывкой и сушкой продукта, обработанного таким образом, и
е) возможная активация полученного продукта,
причем возможный обмен на калий (стадия d)) может быть осуществлен до и/или после обмена на барий (стадия с)).
10. Способ по п.9, в котором на стадии а) агломерирующее связующее присутствует в количестве, меньшем или равном 20 мас.% по отношению ко всему агломерату.
11. Способ по п.9, в котором среднечисловой диаметр кристаллов цеолита LSX находится в диапазоне от 0,1 мкм до 4 мкм, предпочтительно от 0,1 мкм до 3 мкм, более предпочтительно от 0,1 мкм до 2 мкм.
12. Способ по п.9, в котором активация на стадии е) представляет собой термическую активацию, осуществляемую при температуре, находящейся в диапазоне от 200°С до 300°С.
13. Способ по п.9, в котором основный щелочной раствор стадии b) имеет концентрацию, по меньшей мере, 0,5 М.
14. Агломерированный цеолитовый адсорбент, который может быть получен по способу по любому из пп.9-13.
15. Способ разделения сахаров, спиртов, содержащих несколько замещаемых атомов водорода, изомеров замещенного толуола, крезолов или извлечения параксилола при помощи агломерированного цеолитового адсорбента по пп.1-8 в присутствии десорбента.
16. Способ по п.15 извлечения параксилола, исходя из фракций изомеров С8-ароматических веществ, адсорбцией параксилола на агломерированном цеолитовом адсорбенте по любому из пп.1-8 в присутствии десорбента.
17. Способ по п.15 или 16, отличающийся тем, что его осуществляют в жидкой фазе.
18. Способ по п.15 или 16, отличающийся тем, что его осуществляют в газовой фазе.
19. Способ по п.15 или 16, отличающийся тем, что он является способом типа «с моделируемым подвижным слоем».
20. Способ по п.15 или 16, отличающийся тем, что он является способом типа «с моделируемым противотоком».
21. Способ по п.15 или 16, отличающийся тем, что он является способом типа «с моделируемым совместным потоком».
22. Способ по п.15 или 16, в котором десорбент выбран среди толуола и парадиэтилбензола.